"aアクリレートモノマーbジアリルフタレート樹脂cキシレンホルムアルデヒド樹脂を含有することを特徴とする光照射により硬化可能な光硬化性樹脂組成物。重量平均分子量が100~2000の範囲であるcキシレンホルムアルデヒド樹脂を含有する請求項1に記載の光硬化性樹脂組成物。水酸基価が5~400mgKOH/gの範囲であるcキシレンホルムアルデヒド樹脂を含有する請求項1に記載の光硬化性樹脂組成物。aアクリレートモノマーとbジアリルフタレート樹脂の合計100重量部に対して、cキシレンアルデヒド樹脂が1~30重量部含有する請求項1~3のいずれかに記載の光硬化性樹脂組成物。更に、光重合開始剤を含有する請求項1~4のいずれかに記載の光硬化性樹脂組成物。請求項1~5のいずれかに記載の光硬化性樹脂組成物を含有するインキ。請求項1~5のいずれかに記載の光硬化性樹脂組成物を含有する塗料。オーバープリントワニスである請求項7に記載の塗料。本発明の目的は、ポリプロピレンPP又はポリエチレンテレフタレートPET等のプラスチック基材との密着性に優れたアクリレートモノマー、ジアリルフタレート樹脂、及びキシレンホルムアルデヒド樹脂を含有する光硬化性樹脂組成物を提供することを課題とする。本発明者は、上記課題を解決するために鋭意研究した結果、アクリレートモノマー、ジアリルフタレート樹脂を含有する光硬化性組成物において、キシレンホルムアルデヒド樹脂を含有させることで、光硬化性樹脂組成物が、ポリポロピレンPPあるいはポリエチレンテレフタレートPET等のフィルムに対する密着性に優れていることを見出し、本発明を完成するに至った。本発明はこれらの知見に基づき完成されたものであり、プラスチック基材との密着性に優れた光硬化性樹脂組成物、並びにその樹脂組成物を含有するインキ、塗料である。本発明はすなわち、aアクリレートモノマーbジアリルフタレート樹脂cキシレンホルムアルデヒド樹脂を含有することを特徴とする光硬化性樹脂組成物を提供する。さらに、本発明は、その光硬化性樹脂組成物を含有するインキ及び塗料も提供する。項1aアクリレートモノマーbジアリルフタレート樹脂cキシレンホルムアルデヒド樹脂を含有することを特徴とする光照射により硬化可能な光硬化性樹脂組成物。項2重量平均分子量が100~2000の範囲であるcキシレンホルムアルデヒド樹脂を含有する項1に記載の光硬化性樹脂組成物。項3水酸基価が5~400mgKOH/gの範囲であるcキシレンホルムアルデヒド樹脂を含有する項1に記載の光硬化性樹脂組成物。項4aアクリレートモノマーとbジアリルフタレート樹脂の合計100重量部に対して、cキシレンアルデヒド樹脂が1~30重量部含有する項1~3のいずれかに記載の光硬化性樹脂組成物。項5更に、光重合開始剤を含有する項1~4のいずれかに記載の光硬化性樹脂組成物。項6項1~5のいずれかに記載の光硬化性樹脂組成物を含有するインキ。項7項1~5のいずれかに記載の光硬化性樹脂組成物を含有する塗料。項8オーバープリントワニスである項7に記載の塗料。本発明によれば、インキ、塗料、接着剤およびフォトレジストが、合成高分子の基材、特にプラスチック基材に対して密着性に優れる光硬化性樹脂組成物が得られる。また、本発明の光硬化性樹脂組成物は、光照射時の硬化速度にも優れる。光硬化性樹脂組成物以下、本発明の光硬化性樹脂組成物について詳細に説明する。本発明の光硬化性樹脂組成物は、硬化前の樹脂組成物であり、少なくともaアクリレートモノマー、bジアリルフタレート樹脂、およびcキシレンホルムアルデヒド樹脂を含有することを特徴とする光硬化性樹脂組成物である。本発明の光硬化性樹脂組成物中に用いられるaアクリレートモノマーとbジアリルフタレート樹脂との配合比aアクリレートモノマー:bジアリルフタレート樹脂は、10:90~90:10の範囲内で適宜選択することができ、中でも樹脂組成物の取扱い易さ、また硬化速度の点で、50:50~80:20の範囲が好ましく、50:50~70:30の範囲がより好ましい。上記範囲であれば、光硬化を行う際に十分な硬化速度が得られる。アクリレートモノマー本発明で用いられるaアクリレートモノマーは、単官能または多官能のメタアクリレート化合物をいい、具体的には、ペンタエリスリトール、ジペンタエリスリトール、トリメチロールプロパン、ジトリメチロールプロパン、ネオペンチルグリコール、16ヘキサンジオール、グリセリン、ポリエチレングリコール、ポリプロピレングリコール等のアルコール類のメタアクリル酸エステル化合物、およびそれらをエチレンオキサイド、プロピレンオキサイド等のアルキレンオキサイドで付加したメタアクリル酸エステル化合物;ビスフェノールA、ビスフェノールF等のビスフェノール類にエチレンオキサイド、プロピレンオキサイド等のアルキレンオキサイドを付加したもののメタアクリル酸エステル化合物;エポキシメタアクリレート、ウレタンメタアクリレート、アルキッドメタアクリレート等のアクリル酸エステル化合物;エポキシ化大豆油アクリレート等のアクリル酸エステル化合物を例示することができ、中でも、ペンタエリスリトール、ジペンタエリスリトール、トリメチロールプロパン、ジトリメチロールプロパン、ネオペンチルグリコール、16ヘキサンジオール、グリセリン、ポリエチレングリコール、ポリプロピレングリコール等のアルコール類のメタアクリル酸エステル化合物、およびそれらをエチレンオキサイド、プロピレンオキサイド等のアルキレンオキサイドで付加したメタアクリル酸エステル化合物が好ましく、ペンタエリスリトール、ジペンタエリスリトール、トリメチロールプロパン、ジトリメチロールプロパン、等のアルコール類のメタアクリル酸エステル化合物に、およびそれらをエチレンオキサイド、プロピレンオキサイド等のアルキレンオキサイドで付加したメタアクリル酸エステル化合物がより好ましい。ジアリルフタレート樹脂本発明で用いられるbジアリルフタレート樹脂とは、ジアリルオルソフタレートプレポリマー、ジアリルイソフタレートプレポリマー、ジアリルテレフタレートプレポリマー等のジアリルフタレート樹脂に代表され、これらの単独、あるいは二種以上の混合物であってよい。また、当該樹脂はジアリルオルソフタレートモノマー、ジアリルイソフタレートモノマー、ジアリルテレフタレートモノマー等の2種以上のいわゆるジアリルモノマーの共重合体からなるプレポリマーであってもよい。この場合、ベンゼン環上の水素原子が塩素、臭素等のハロゲン原子で置換されていてもよく、また分子内に存在する不飽和結合が全部または一部において水添されたプレポリマーもここに含まれるものとする。本発明のジアリルフタレート樹脂の分子量は特に限定されないが、溶媒への溶解性、硬化性が向上する点で、重量平均分子量が10,000~200,000であることが好ましく、重量平均分子量が20,000~60,000であることがより好ましい。尚、重量平均分子量はGPCにより測定され、標準ポリスチレン換算で表されるものである。キシレンホルムアルデヒド樹脂本発明で用いられるcキシレンホルムアルデヒド樹脂は、市販品からの入手、またはキシレン好ましくは、メタキシレンとホルムアルデヒドの付加縮合により容易に合成可能な樹脂である。本発明で用いられるcキシレンホルムアルデヒド樹脂は、重量平均分子量100~2000の範囲であり、200~1700の範囲が好ましく、200~1500の範囲がより好ましい。または、cキシレンホルムアルデヒド樹脂のOH価水酸基価は、5~400mgKOH/gの範囲であり、10~300mgKOH/gの範囲が好ましく、10~200mgKOH/gの範囲がより好ましい。上記範囲の物性を有するcキシレンホルムアルデヒド樹脂を光硬化性樹脂組成物に含有することで十分に本発明の効果が得られる。市販品としては、例えば、フドー株製のニカノールG、ニカノールH、ニカノールHH、ニカノールY1000、ニカノールL、ニカノールLL、ニカノールLLL、ニカノールY50、ニカノールHP70、ニカノールHP-100、ニカノールHP-120、ニカノールHP150、ニカノールHP210等を例示することができ、これらを単独または2種以上を混合して使用してもよい。本発明の光硬化性樹脂組成物中へのcキシレンホルムアルデヒド樹脂の配合量は、aアクリレートモノマーとbジアリルフタレート樹脂の合計100重量部に対して、cキシレンアルデヒド樹脂が1~30重量部の範囲内であり、1~20重量部の範囲が好ましく、1~15重量部の範囲がより好ましい。また、本発明の光硬化性樹脂組成物へ、cキシレンホルムアルデヒド樹脂を配合することによって、光硬化する際の硬化速度が改善させる。その他添加剤本発明の光硬化性樹脂組成物には、アクリレート化合物以外の光照射により硬化可能であるエチレン性不飽和化合物をさらに含有させてもよい。エチレン性不飽和化合物は、1~20、例えば1~10、特に2~5の炭素炭素二重結合を有する化合物を例示することができる。具体的なエチレン性不飽和化合物としては、メタアリル化合物およびビニル化合物が挙げられる。また、上記エチレン性不飽和化合物を2種以上組合せて混合物として用いてもよい。メタアリル化合物の例としては、トリメチロールプロパンジメタアリルエーテル、ペンタエリスリトールトリメタアリルエーテル、グリセリンモノメタアリルエーテル等のメタアリルエーテル化合物やアクリル酸メタアリル、マレイン酸ジメタアリル、フマル酸ジメタアリル等のメタアリルエステル化合物、ジアリルフタレート、トリアリルイソシアヌレート等を例示することができる。ビニル化合物のとして例は、スチレン、またはαメチルスチレン、αエチルスチレン、αクロルスチレン等のα置換スチレン、フルオロスチレン、クロロスチレン、ブロモスチレン、クロロメチルスチレン、メトキシスチレン等の核置換スチレン、ジビニルベンゼン、Nビニルピロリドン、酢酸ビニル等を例示することができる。本発明の光硬化性樹脂組成物には、重合開始剤を含んでいてもよく、特に光重合開始剤を含有することが好ましい。光硬化性樹脂組成物に含有される光重合開始剤としては、2メチル14フェニル2モルホリノプロパン1、1ヒドロキシシクロヘキシルフェニルケトン等のアセトフェノン系、ベンゾイン、ベンゾインエチルエーテル等のベンゾイン系、ベンゾフェノン等のベンゾフェノン系、アシルフォスフィンオキサイド等のリン系、チオキサントン等のイオウ系、ベンジル、910フェナンスレンキノン等のジベンジル系を例示することができる。光硬化性樹脂組成物に含有される光重合開始剤の量は、aアクリレートモノマーとbジアリルフタレート樹脂の合計100重量部に対して、20重量部以下、例えば0.5~15重量部の範囲であればよい。光硬化性樹脂組成物には、光開始助剤フェニル2モルホリノプロパン1IRGACURE9079重合禁止剤;BASFジャパン株製オクタデシル3プロピオネートIRGANOX1076下記表1に示す配合により、各光硬化性樹脂組成物をアクリレートモノマー70部にジアリルフタレート樹脂を30部、樹脂1~5を10部、重合禁止剤を0.3部加え、60°Cに加熱しながら固体が完全に溶解するまで撹拌した。続いて、光重合開始剤を10部加え、完全に溶解させることで調整した。2評価基材PET基材:東洋紡績株式会社製二軸延伸ポリエチレンテレフタレートフィルムBOPETフィルム東洋紡エステル登録商標フィルム品名はE5102片面コロナ処理厚み25μmPP基材:東洋紡績株式会社製二軸延伸ポリプロピレンフィルムフィルム-OT品名はP2161片面コロナ処理厚み50μm3硬化皮膜の作成表1に示される組成物をプラスチックフィルムにバーコーター3でコートして、コンベア型紫外線硬化装置アイグラフィックス株製、条件:ランプ出力60W/cm、照射距離10cm、コンベア速度50~60m/minを用いて、硬化皮膜を作成した。UV硬化性は、硬化後コート面を指で触り、コート面に指紋が付かない状態であるタックフリー状態になる最も速いコンベアスピードで各評価を実施した。このコンベア速度をタックフリーコンベアスピードとする硬化性が良いほど、タックフリーコンベアスピードの値は大きくなる。4密着性評価方法プラスチックフィルムにコートした硬化皮膜に、ニチバン製18mm幅のセロテープ登録商標品番:LP-18、粘着力:4.01N/10mmを貼り付け、親指で5回強く擦った後、セロハンテープを引き離して硬化皮膜の剥離の程度を評価した。評価基準は下記の通りとした。○:剥離しないもの△:50程度の剥離するもの×:剥離するもの実施例1~4及び比較例1、2プラスチック基材との密着性の評価上述した方法を用いて各樹脂組成物とプラスチック基材の密着性試験を行った。密着性評価の結果を下表2に示す。アクリレートモノマー、ジアリルフタレート樹脂を含有する光硬化性樹脂組成物にキシレンホルムアルデヒド樹脂を添加することで、プラスチック基材との密着性が優れた光硬化性樹脂組成物が得られる。"